(57)【要約】【課題】無機繊維をセパレータに使用した場合に、電極素子等の製造工程でのセパレータの位置ずれを防止し、それによって電極素子等の生産性を向上させ、かつ、電極間の短絡を防止する。【解決手段】セパレータ１３は、正極１２と負極１１とを対向配置させた電極素子１０において、正極１２と負極１１との短絡を防止するために使用される。セパレータ１３は、無機繊維によって筒状に形成された筒状体を有し、その中に正極１２または負極１１を収納することで、正極１２と負極１１とはセパレータ１３を介して対向配置される。【選択図】図２
2014116271.tif 000002
【特許請求の範囲】
【請求項１】
正極と負極とを対向配置させた電極素子用のセパレータであって、
正極または負極を収納するための、無機繊維によって筒状に形成された筒状体を有するセパレータ。
【請求項２】
前記筒状体はシームレスである請求項１に記載のセパレータ。
【請求項３】
前記筒状体は筒状織物である請求項１または２に記載のセパレータ。
【請求項４】
前記筒状織物は、環状に配置された複数の縦糸と、前記複数の縦糸にスパイラル状に織り込まれた1本の横糸とを有する請求項３に記載のセパレータ。
【請求項５】
前記筒状体は筒状編物である請求項１または２に記載のセパレータ。
【請求項６】
前記無機繊維はガラス繊維である請求項１から５のいずれか一項に記載のセパレータ。
【請求項７】
前記筒状体に含浸されたバインダをさらに有する請求項１から６のいずれか一項に記載のセパレータ。
【請求項８】
請求項１から７のいずれか一項に記載のセパレータと、
対向配置された正極および負極と、
を有し、
前記正極および負極の少なくとも一方が前記セパレータに収納されている電極素子。
【請求項９】
請求項８に記載の電極素子と、
電解液と、
前記電極素子および前記電解液を内包する外装体と、
を有する蓄電デバイス。
【請求項１０】
正極と負極とを対向配置させた電極素子用のセパレータの製造方法であって、
無機繊維によって筒状体を形成する工程と、
前記筒状体を、正極または負極を収納できる長さに切断する工程と、
を有するセパレータの製造方法。
【請求項１１】
前記筒状体を形成する工程は、前記筒状体をシームレスに形成することを含む請求項１０に記載の製造方法。
【請求項１２】
前記筒状体にバインダを含浸させる工程をさらに有する請求項１０または１１に記載の製造方法。
【発明の詳細な説明】
【技術分野】
【０００１】
本発明は、電極を収容できるように筒状に加工されたセパレータ、このセパレータを用いた電極素子および蓄電デバイスに関する。本発明はまた、上記セパレータの製造方法に関する。
【背景技術】
【０００２】
ノート型パソコン、携帯電話、電気自動車などの急速な市場拡大に伴い、キャパシタや二次電池などの蓄電デバイスが盛んに研究されている。中でも二次電池は、より多くのエネルギーを蓄えることができる点で、魅力的である。現在は更に高エネルギー密度の二次電池が求められており、その候補としてスズやシリコンなどの金属あるいはそれらの合金や酸化物を負極活物質として利用することが提案されている。また、リチウム空気電池などの理論容量の大きな電池を用いることも提案されている。しかし、より高エネルギー密度の電池ほど、放出できるエネルギーが大きくなるため、安全性についての配慮がより必要になる。
【０００３】
例えばリチウムイオン二次電池等の蓄電デバイスにおいて、セパレータは、正極と負極の短絡を防ぎ、リチウムイオンを効果的に移動させる役割を果たす。これまで、ポリプロピレンやポリエチレン材料からなるポリオレフィン系の微多孔質セパレータが主として用いられてきた。その理由は、これらの材料がもつシャットダウン効果が、電池の発熱時の安全性に寄与するためである。しかしながら、高エネルギー密度の電池にポリエチレン材料を用いると、シャットダウン効果が得られる前にセパレータが溶融してしまい、広い面積で電極間の短絡が発生する可能性がある。
【０００４】
このような有機高分子セパレータに代えて、無機材料または有機高分子−無機複合材料をリチウムイオン電池において使用することも提案されている。無機材料は、上述のシャットダウン効果は有しないものの、有機高分子に比べて圧倒的に融点が高いので、むしろ安全性に優れる場合がある。
【０００５】
特許文献１（特許第４８３１９３７号公報）には、ガラスクロスを基材として用い、その表裏に、バインダとして有機高分子からなる層が一体化されたセパレータが記載されている。有機高分子として、ポリフッ化ビニリデン、ポリフッ化ビニリデン共重合体またはポリフッ化ビニリデンなどが例示されている。これにより、補強と過充電防止機能が付与できるとしている。
【０００６】
特許文献２（国際公開第２００６／０９５５７９号）には、袋状に加工されたセパレータを用いた積層型電池が開示されている。セパレータは、熱可塑性樹脂からなる２枚のシートを重ね合わせ、その外周縁を連続的または間欠的に熱融着することによって形成される。正極または負極がセパレータの中に収納され、これによって、運搬時の振動等でセパレータがずれて正極と負極との短絡を防止できる。
【０００７】
特許文献３（特開２００２−３２４５７１号公報）も、電極板を収納した袋状のセパレータを用いた電池を開示する。特許文献３に記載されたセパレータは、電極板の四辺に沿ってセパレータの全周を熱融着することによって袋状に加工され、これによって、セパレータ内への異物の混入を防止するとともに、電極材料の飛散を防止している。
【先行技術文献】
【特許文献】
【０００８】
【特許文献１】特許第４８３１９３７号公報
【特許文献２】国際公開第２００６／０９５５７９号
【特許文献３】特開２００２−３２４５７１号公報
【発明の概要】
【発明が解決しようとする課題】
【０００９】
ポリオレフィン系の微多孔質セパレータでは、ポリプロピレンやポリエチレン材料で形成されたセパレータ自身のイオン伝導性が無いため、リチウムイオン伝導度を高めるためには、セパレータの空隙や穴のサイズを大きくする必要がある。また、ポリプロピレンやポリエチレン材料の融点は、１１０〜１６０℃であるため、高温時に熱収縮が起き、短絡が生じる可能性が指摘されていた。
【００１０】
一方、特許文献１に記載されたような。ガラス繊維などの無機材料を基材とするセパレータでは、高温時の熱収縮の問題は小さいと考えられる。しかし、無機材料を基材とするセパレータを使用した場合は、特許文献２、３に記載されたセパレータのように熱融着によって袋状とする加工ができない。結果的に、電池の組み立て時や電池の運搬時にセパレータがずれ、正極と負極が短絡する可能性がある。また、ガラス繊維からなる基材が不織布でなく織物または編み物である場合は、端部にほつれが生じることにより正極と負極が短絡する可能性がある。さらに、ガラス繊維は柔らかく自己支持性に劣るため、正極および負極と重ね合わせる際に、折れ曲がったり、しわができたりし易い。そのため、電極間を絶縁できるように正確に重ね合わせることが難しい。
【００１１】
そこで本発明は、無機繊維をセパレータに使用した場合に、電極素子や蓄電デバイスの製造工程でのセパレータの位置ずれを防止し、それによって、電極素子や蓄電デバイスの生産性を向上させ、かつ、電極間の短絡を防止することを目的とする。
【課題を解決するための手段】
【００１２】
本発明のセパレータは、正極と負極とを対向配置させた電極素子用のセパレータであって、正極または負極を収納するための、無機繊維によって筒状に形成された筒状体を有する。
【００１３】
また、本発明の電極素子は、上記本発明のセパレータと、対向配置された正極および負極と、を有し、前記正極および負極の少なくとも一方が前記セパレータに収納されている。
【００１４】
また、本発明の蓄電デバイスは、上記本発明の電極素子と、電解液と、前記電極素子および前記電解液を内包する外装体と、を有する。
【００１５】
本発明は、セパレータの製造方法をさらに提供する。本発明のセパレータの製造方法は、正極と負極とを対向配置させた電極素子用のセパレータの製造方法であって、無機繊維によって筒状体を形成する工程と、前記筒状体を、正極または負極を収納できる長さに切断する工程と、を有する。
【発明の効果】
【００１６】
本発明によれば、セパレータに無機繊維を用いつつも、正極または負極に対するセパレータの位置ずれが良好に防止され、それにより正極と負極との短絡を効果的に防止することができるとともに、電極素子および蓄電デバイスの生産性を向上させることができる。特に、筒状体をシームレスに形成することにより、正極と負極との短絡をより効果的に防止できることに加え、熱融着部や縫い目といった接合部が不要であることにより、電極素子、さらには蓄電デバイスの小型化が達成される。
【図面の簡単な説明】
【００１７】
【図１】本発明の一実施形態による蓄電デバイスの分解斜視図である。
【図２】図１に示す電極素子の分解斜視図である。
【図３】図２に示す負極がセパレータに挿入される前の状態の、負極およびセパレータの斜視図である。
【図４】筒状体にバインダを含浸させた、本発明の他の形態によるセパレータの模式的平面図（Ａ）および模式的断面図（Ｂ）である。
【発明を実施するための形態】
【００１８】
本発明の一実施形態は、正極と負極とを対向配置させた電極素子用のセパレータであって、正極または負極を収納するための、無機繊維によって筒状に形成された筒状体を有するセパレータに関する。また、本発明の他の形態は、このセパレータを有する電極素子および蓄電デバイスに関する。また、本発明の他の形態は、正極と負極とを対向配置させた電極素子用のセパレータの製造方法であって、無機繊維によって筒状体を形成する工程と、この筒状体を、正極または負極を収納できる長さに切断する工程と、を有するセパレータの製造方法に関する。
【００１９】
以下、上述した各構成部材および構成材料について説明する。
【００２０】
＜セパレータ＞
セパレータは、正極または負極を収納するための、無機繊維によってシームレスな筒状に形成された筒状体（繊維集合体、繊維アセンブリ）を有する。この筒状体がそのままセパレータとして使用されてもよいし、筒状体に他の構造を付加したものをセパレータとして使用してもよい。他の構造を付加した場合であっても、本発明においては、セパレータは筒状である。正極または負極がセパレータに収納されることで、正極と負極との間に存在する筒状体の部分を介して正極と負極とが対向配置され、これによって正極と負極との短絡が防止される。無機繊維は電気伝導性がないが、筒状体を、イオン伝導性を有し、かつ正極と負極との短絡を防止できるように構成することができるものであれば、任意の無機繊維を用いることができる。
【００２１】
無機繊維を構成する材料としては、セラミックやガラスなどが挙げられる。これらの中でも、アルミナ繊維またはガラス繊維を好ましく用いることができ、特にガラス繊維が好ましい。ガラス繊維は、プリント基板をはじめとする電子材料用途や船舶などに用いるＦＲＰ樹脂用途など、工業的に広く普及しており、容易に得られる材料であるからである。ガラス繊維としては、例えば、マイクロファイバーウールや、グラスウールグラスファイバー等が挙げられる。
【００２２】
一般に、リチウムイオン電池で使用されているセパレータとしては、有機高分子材料であるポリエチレンやポリプロピレン、耐熱性の高いポリイミド、セルロース、ＰＶｄＦ等で形成される多孔質膜や、不織布が広く用いられている。本発明のセパレータは、これらのセパレータを組み合わせて使用することができる。組み合わせの方法としては、本発明による筒状のセパレータの中に従来の多孔質膜や不織布からなるシート状のセパレータを挿入したり、本発明による筒状のセパレータの外側に従来のシート状のセパレータを重ね合わせたりするなど、任意の方法であってよい。
【００２３】
無機繊維は、長繊維であってもよいし短繊維であってもよい。無機繊維が長繊維の場合は、長繊維をそのまま織るまたは編んで筒状の織物または編物とすることができる。無機繊維が短繊維の場合は、その短繊維を撚って糸状とし、それを織るまたは編んで筒状の織物または編物とすることができる。
【００２４】
上記のように、無機繊維は織物または編物であることができるが、それらの中でも、織物であることが好ましい。これは、５０μｍ以下の厚みの薄いセパレータを容易に得ることができるからである。また、織物は、後述するように基材がバインダをさらに含む場合に、バインダの使用量を少なくすることができる。セパレータの厚みは、電池エネルギーの重量密度や体積密度に影響するため、できるだけ薄いほうが好ましい。織り方としては、例えば、平織、綾織、朱子織、からみ織、模紗織、破れ斜紋織、二重織等が挙げられ、これらの中でも、薄く軽いセパレータが得られるという観点からは、特に平織が好ましい。また、織目が小さく密なものほど絶縁機能に優れるため、この観点からは、平織、綾織、朱子織が好ましい。また同様の理由から、無機繊維は細いものの方がよく、繊維径は、２０μｍ以下が好ましく、より好ましくは１０μｍ以下、更に好ましくは５μｍ以下である。一方、無機繊維の強度および製造の容易性の点から、繊維径は１μｍ以上であることが好ましい。繊維径が１μｍ未満の無機繊維は製造が困難であり、結果的に基材の高コスト化を招くおそれがある。
【００２５】
織物の筒状体である筒状織物は、環状織機（サーキュラー）を使用して製造することができる。環状織機を使用することにより、環状に配置された複数の縦糸と、これら複数の縦糸にスパイラル状に織り込まれた１本の横糸からなる筒状織物を容易に大量生産することができる。一方、編物の筒状体である筒状編物は、筒状織物に比べて目が粗くなるが、製造装置の機構が簡易であり、生産性の観点から好ましい。上記のようにして得られた筒状織物および筒状編物は、正極または負極を収納できる所定の長さに切断され、これを用いてセパレータが製造される。
【００２６】
セパレータは、無機繊維を補強する目的で、筒状体の他にバインダを有していてもよい。バインダは、筒状体に含浸されて筒状体と一体化されることができる。筒状体にバインダを含浸させることにより、無機繊維が緩みにくくなり、自己支持性も増すため、電池を組み立てる際の生産性が向上する。バインダは、無機材料からなる無機バインダであってもよいし、有機材料からなる有機バインダであってもよい。
【００２７】
無機バインダとしては、特に限定はされないが、シリカ系材料、アルミナ系材料、シリカアルミナ系材料、アルミニウム系、リン酸アルミニウム系材料、銀系等が挙げられる。有機バインダであれば、ポリフッ化ビニリデン（ＰＶｄＦ）、ポリエチレンオキサイド（ＰＥＯ）、ポリアクリロニトリル（ＰＡＮ）、ポリメチルメタクリレート（ＰＭＭＡ）及びこれらの高分子の共重合体を好適に用いることができる。これらのバインダは、単独の材料が用いられてもよいし、２種以上の材料を混合したものが用いられてもよい。
【００２８】
セパレータは、不燃性であるほうが、電池の安全性に有利である。そのことから、セパレータを構成する材料の５０質量％以上が、無機材料（即ち、無機繊維、無機粒子および無機バインダ等）であることが好ましく、７０質量％以上含むことがより好ましく、９０質量％以上含むことが特に好ましい。
【００２９】
ただし、有機材料であっても、ポリイミドやポリアミドイミドなど耐熱性に優れる樹脂であれば、上記無機材料の割合にかかわらず、好適に用いることができる。
【００３０】
セパレータの厚みは、特に限定されるものではないが、電池のエネルギー密度を高くできるという観点から薄い方が好ましい。また、セパレータの厚みが薄い方が、電池の内部抵抗を低減することができることから、エネルギーを有効利用することができる。一方、セパレータの強度や電極間の絶縁能力の観点からは、厚い方が好ましい。これは、厚さ方向の強度が向上し、内部短絡の発生率を抑えることができるからである。したがって、セパレータの厚みの上限は、２００μｍ以下とすることが好ましく、１００μｍ以下とすることがより好ましく、更に好ましくは、５０μｍ以下である。また、セパレータ厚みの下限は、５μｍ以上とすることが好ましく、１０μｍ以上であることがより好ましい。
【００３１】
セパレータの空隙率は、３０％以上９９％以下とすることが望ましい。空隙率を３０％以上とすることにより、セパレータの抵抗値が低減し、電池性能が向上するからである。この効果を高めるためには、空隙率は５０％以上であることが望ましく、より好ましくは６０％以上である。また、空隙率の上限値は９９％とすることにより、内部短絡の発生を抑制できる。空隙率は、例えば、セパレータの原料となる材料の真密度や総体積、セパレータの重量および体積とから求めることができる。さらに、内部短絡の発生を抑制するという観点から、セパレータの厚み方向における突刺し強度は高い値であることが望ましい。突刺し強度は、例えば、テクスチャーアナライザー等の強度試験機を用いて、測定対象となる微多孔膜に金属針（直径１〜２ｍｍ、先端部ｒ＝０．５ｍｍ）を一定速度で突き刺した際の荷重で評価することができる。
【００３２】
セパレータのイオン伝導度の値は、電池の内部抵抗値に大きく影響するため、大きいほうが好ましい。たとえば、リチウム２次電池の電解液としてイオン伝導度が１０-３Ｓ/ｃｍである電解液を用いた場合、これを浸漬した状態で、セパレータのイオン伝導度は１０−３〜１０−６Ｓ/ｃｍであることが望ましい。
【００３３】
＜電極素子および蓄電デバイスの構成＞
本発明は、上述した本発明によるセパレータと、対向配置された正極および負極と、を有し、正極および負極の少なくとも一方がセパレータに収納されている電極素子に関する。また、本発明は、上記電極素子と、電解液と、これら電極素子および電解液を内包する外装体と、を有する蓄電デバイスに関する。
【００３４】
本発明の電極素子および蓄電デバイスは、電荷を蓄積できるものであれば、種々のデバイスに適用できる。代表的なデバイスとしては、リチウムイオン二次電池が挙げられるが、その他の二次電池、さらには電気二重層キャパシタ等のキャパシタに適用することが可能である。以下の説明ではリチウムイオン二次電池を例に説明するが、これに限定されるものではなく、本発明が適用されるデバイスの種対に応じて、形状、構成および材料を適宜変更することができる。
【００３５】
二次電池は、電極の構造や形状等により、円筒型、扁平捲回角型、積層角型、コイン型、扁平捲回ラミネート型および積層ラミネート型等、種々のタイプがある。本発明はこれらの何れのタイプにも適用可能である。これらのうち、本発明が適用される二次電池の形状は、セパレータが破れ難い観点から、積層ラミネート型であることが好ましい。以下、積層ラミネート型の二次電池について説明する。
【００３６】
図１を参照すると、電極素子１０と、外装材２１、２２によって電極素子１０をその厚み方向両側から包囲することによって、電極素子１０を電解液とともに内包する外装体とを有する、本発明の一実施形態による二次電池１の分解斜視図が示されている。電極素子１０には負極端子３１および正極端子３２が、それぞれ一部を外装体から突出させて接続されている。
【００３７】
電極素子１０は、図２および図３に示すように、複数の負極１１と複数の正極１２とが交互に位置するように対向配置された構成を有する。セパレータ１３は、前述したとおり無機繊維によって筒状に形成された筒状体を有している。図に示す例では、セパレータ１３は筒状に形成された筒状織物または筒状編物そのものであることができ、このようなセパレータ１３の中に正極１２が挿入されている。これによって、負極１１と正極１２とはセパレータ１３を介して対向配置され、負極１１と正極１２は、セパレータ１３によって互いに絶縁状態を保っている。
【００３８】
負極１１は、金属箔で形成することができる負極集電体１１ａと、負極集電体１１ａの両面に形成された負極活物質１１ｂとを有する。負極集電体１１ａは、セパレータ１３と対向する部分から延長した延長部を有して形成され、この延長部には負極活物質１１ｂは形成されていない。
【００３９】
正極１２も、負極１１と同様、金属泊で形成することができる正極集電体１２ａと、正極集電体１２ａの両面に形成された正極活物質１２ｂとを有する。正極集電体１２ａは、セパレータ１３に収納された部分から延長した延長部を有して形成され、この延長部には正極活物質１２ｂは形成されていない。
【００４０】
負極１１および正極１２は、それらの延長部が互いに反対方向に向かって延びるように配置されている。複数の負極１１は、その延長部同士が溶接によって電気的に接続されて、図１に示す負極タブ１０ａを形成する。複数の正極１２も、その延長部同士が溶接によって電気的に接続されて、図１に示す正極タブ１０ｂを形成する。負極端子３１は負極タブ１０ａに電気的に接続され、正極端子３２は正極タブ１０ｂに電気的に接続される。
【００４１】
このような平面的な積層構造を有する電極素子１０は、曲率半径の小さい部分（捲回構造の巻き芯に近い領域）がないため、捲回構造を持つ電極素子に比べて、充放電に伴う電極の体積変化に対する影響を受けにくいという利点がある。すなわち、体積膨張を起こしやすい活物質を用いた電極素子として有効である。
【００４２】
本発明の電極素子および蓄電デバイスでは、セパレータ１３として、前述した、無機繊維から筒状に作られた筒状体を有するものを使用し、その中に正極または負極を収納することによって正極と負極との間の絶縁性を保っている。セパレータ１３は、筒状体のみからなるものであってもよいし、図４に示すように、例えば無機繊維１３ａの織物として形成された筒状体にバインダ１３ｂを含浸させてもよい。バインダ１３ｂを含浸させることにより、無機繊維１３ａがバインダ１３ｂによって拘束され、無機繊維１３ａのほつれが防止される。無機繊維１３ａの織物または編物は、網目（織目または編目）が比較的大きい。そのため、バインダ１３ｂは、編目には入り込まず、編目の部分に開口部を有した状態で無機繊維１３ａの織物または編物に含浸している。
【００４３】
図２に示した例では、正極１２をセパレータ１３に収納しているが、負極１１と正極１２がセパレータ１３を介して対向する構成とすることができれば、正極１２ではなく負極１１をセパレータ１３に収納することもできる。さらには、負極１１および正極１２をそれぞれセパレータ１３に収納し、セパレータ１３に収納された負極１１と、セパレータ１３に収納された正極１２とを対向配置してもよい。
【００４４】
上記のとおり、無機繊維を筒状に形成し、その中に負極または正極を収納することで、セパレータに無機繊維を用いながらも、電極素子や蓄電デバイスの製造時における負極または正極に対するセパレータの位置ずれを防止できる。その結果、正極と負極との短絡が防止される。特に、無機繊維を筒状織物または筒状編物として構成した場合は、筒状体がシームレスなものとなり繊維端の数が少なくなるため、繊維末端のほぐれによる正極と負極との短絡が発生する確率を減少させることができる。
【００４５】
しかも、筒状体がシームレスに形成されることにより、熱融着や縫い合わせのように複数の部材を接合した接合部が存在せず、接合部での剥がれの問題は全く生じない。セパレータを複数の部材の接合により構成した場合、接合部での剥がれは、製造工程での歩留りを低下させ、また、正極と負極との短絡を招く場合がある。さらに、セパレータは、熱融着代や縫い代が必要なく、かつ、位置ずれも生じないため、セパレータを最小限のサイズとすることができ、その結果、電極素子、さらには蓄電デバイスのサイズを小型化することができる。
【００４６】
＜負極＞
本実施形態のリチウム二次電池は、負極活物質を有する負極を備える。負極活物質は負極用結着材によって負極集電体上に結着されることができる。
【００４７】
本実施形態における負極活物質は、特に制限されるものではなく、例えば、リチウムイオンを吸蔵、放出し得る炭素材料（ａ）、リチウムと合金可能な金属（ｂ）、およびリチウムイオンを吸蔵、放出し得る金属酸化物（ｃ）等が挙げられる。
【００４８】
炭素材料（ａ）としては、例えば、炭素、非晶質炭素、ダイヤモンド状炭素、カーボンナノチューブ、またはこれらの複合物等が挙げられる。ここで、結晶性の高い炭素は、電気伝導性が高く、銅などの金属からなる負極集電体との接着性および電圧平坦性が優れている。一方、結晶性の低い非晶質炭素は、体積膨張が比較的小さいため、負極全体の体積膨張を緩和する効果が高く、かつ結晶粒界や欠陥といった不均一性に起因する劣化が起きにくい。
【００４９】
金属（ｂ）としては、例えば、Ａｌ、Ｓｉ、Ｐｂ、Ｓｎ、Ｉｎ、Ｂｉ、Ａｇ、Ｂａ、Ｃａ、Ｈｇ、Ｐｄ、Ｐｔ、Ｔｅ、Ｚｎ、Ｌａ、またはこれらの２種以上の合金等が挙げられる。また、これらの金属又は合金は２種以上混合して用いてもよい。また、これらの金属又は合金は１種以上の非金属元素を含んでもよい。本実施形態では、負極活物質としてスズ若しくはシリコンを含むことが好ましく、シリコンを含むことがより好ましい。その理由として、本実施形態の蓄電デバイス用セルロースに含まれるリン酸残基はスズやシリコンと反応し難いため、不可逆容量が増大するのを抑制することができるからである。
【００５０】
金属酸化物（ｃ）としては、例えば、酸化シリコン、酸化アルミニウム、酸化スズ、酸化インジウム、酸化亜鉛、酸化リチウム、またはこれらの複合物等が挙げられる。本実施形態では、負極活物質として酸化スズ若しくは酸化シリコンを含むことが好ましく、酸化シリコンを含むことがより好ましい。これは、酸化シリコンは、比較的安定で他の化合物との反応を引き起こしにくいからである。また、金属酸化物（ｃ）に、窒素、ホウ素およびイオウの中から選ばれる一種または二種以上の元素を、例えば０．１〜５質量％添加することもできる。こうすることで、金属酸化物（ｃ）の電気伝導性を向上させることができる。
【００５１】
金属酸化物（ｃ）は、その全部または一部がアモルファス構造を有することが好ましい。アモルファス構造の金属酸化物（ｃ）は、他の負極活物質である炭素材料（ａ）や金属（ｂ）の体積膨張を抑制することができる。このメカニズムは明確ではないが、金属酸化物（ｃ）がアモルファス構造であることにより、炭素材料（ａ）と電解液の界面への皮膜形成に何らかの影響があるものと推定される。また、アモルファス構造は、結晶粒界や欠陥といった不均一性に起因する要素が比較的少ないと考えられる。なお、金属酸化物（ｃ）の全部または一部がアモルファス構造を有することは、エックス線回折測定（一般的なＸＲＤ測定）にて確認することができる。具体的には、金属酸化物（ｃ）がアモルファス構造を有しない場合には、金属酸化物（ｃ）に固有のピークが観測されるが、金属酸化物（ｃ）の全部または一部がアモルファス構造を有する場合が、金属酸化物（ｃ）に固有ピークがブロードとなって観測される。
【００５２】
金属（ｂ）はシリコンであり、金属酸化物（ｃ）は酸化シリコンであることが好ましい。つまり、負極活物質は、シリコン、酸化シリコン及び炭素材料の複合体（以下、Ｓｉ／ＳｉＯ／Ｃ複合体とも称す）からなることが好ましい。また、あらかじめ、負極活物質が、リチウムを化学的・熱的にドープした材料を用いることも可能である。例えば、化学的ドープは、リチウム金属あるいはリチウム化合物を含んだ溶媒と還元剤を用いて、活物質に強制的にリチウムをドープする方法で得られることが出来る。また、熱ドープは、負極活物質とリチウム金属を接触させ、全体を温めることによって、負極活物質にリチウムをドープさせることが出来る。
【００５３】
Ｓｉ／ＳｉＯ／Ｃ複合体において、例えば、酸化シリコンの全部または一部がアモルファス構造であり、シリコンはその全部または一部が酸化シリコン中に分散している。このようなＳｉ／ＳｉＯ／Ｃ複合体は、例えば、特開２００４−４７４０４号公報で開示されているような方法で作製することができる。すなわち、Ｓｉ／ＳｉＯ／Ｃ複合体は、例えば、酸化シリコンをメタンガスなどの有機物ガスを含む雰囲気下でＣＶＤ処理を行うことで得ることができる。このような方法で得られるＳｉ／ＳｉＯ／Ｃ複合体は、シリコンを含む酸化シリコンからなる粒子の表面がカーボンで被覆された形態となる。また、シリコンは酸化シリコン中にナノクラスター化している。
【００５４】
Ｓｉ／ＳｉＯ／Ｃ複合体において、炭素材料、シリコンおよび酸化シリコンの割合は、特に制限はない。炭素材料は、Ｓｉ／ＳｉＯ／Ｃ複合体に対し、２質量％以上５０質量％以下とすることが好ましく、より好ましくは２質量％以上３０質量％以下である。シリコンは、Ｓｉ／ＳｉＯ／Ｃ複合体に対し、５質量％以上９０質量％以下とすることが好ましく、２０質量％以上５０質量％以下とすることがより好ましい。酸化シリコンは、Ｓｉ／ＳｉＯ／Ｃ複合体に対し、５質量％以上９０質量％以下とすることが好ましく、４０質量％以上７０質量％以下とすることがより好ましい。
【００５５】
また、Ｓｉ／ＳｉＯ／Ｃ複合体は、炭素材料、シリコンおよび酸化シリコンの混合物からなることができる。例えば、Ｓｉ／ＳｉＯ／Ｃ複合体は、それぞれの炭素材料、シリコンおよび酸化シリコンが粒子状のものを混合して得ることができる。例えば、シリコンの平均粒子径は、炭素材料の平均粒子径および酸化シリコンの平均粒子径よりも小さい構成とすることができる。このようにすれば、充放電時に伴う体積変化の大きいシリコンが相対的に小粒径となり、体積変化の小さい炭素材料や酸化シリコンが相対的に大粒径となるため、デンドライト生成および合金の微粉化がより効果的に抑制される。また、充放電の過程で大粒径の粒子、小粒径の粒子、大粒径の粒子の順にリチウムが吸蔵、放出されることとなり、この点からも、残留応力、残留歪みの発生が抑制される。シリコンの平均粒子径は、例えば２０μｍ以下とすることができ、１５μｍ以下とすることが好ましい。
【００５６】
負極用結着剤としては、特に制限されるものではないが、例えば、ポリフッ化ビニリデン、ビニリデンフルオライド−ヘキサフルオロプロピレン共重合体、ビニリデンフルオライド−テトラフルオロエチレン共重合体、スチレン−ブタジエン共重合ゴム、ポリテトラフルオロエチレン、ポリプロピレン、ポリエチレン、ポリイミド、ポリアミドイミド、ポリアクリル酸等を用いることができる。中でも、結着性が強いことから、ポリイミドまたはポリアミドイミドが好ましい。使用する負極用結着剤の量は、トレードオフの関係にある「十分な結着力」と「高エネルギー化」の観点から、負極活物質１００質量部に対して、５〜２５質量部が好ましい。
【００５７】
負極集電体としては、電気化学的な安定性から、アルミニウム、ニッケル、ステンレス、クロム、銅、銀、およびそれらの合金が好ましい。その形状としては、箔、平板状、メッシュ状が挙げられる。
【００５８】
負極は、負極集電体上に、負極活物質と負極用結着剤を含む負極活物質層を形成することで作製することができる。負極活物質層の形成方法としては、ドクターブレード法、ダイコーター法、ＣＶＤ法、スパッタリング法などが挙げられる。予め負極活物質層を形成した後に、蒸着、スパッタ等の方法でアルミニウム、ニッケルまたはそれらの合金の薄膜を形成して、負極としてもよい。
【００５９】
＜正極＞
正極は、例えば、正極活物質が正極用結着剤によって正極集電体を覆うように結着されてなる。
【００６０】
正極活物質としては、ＬｉＭｎＯ２、ＬｉｘＭｎ２Ｏ４（０＜ｘ＜２）、Ｌｉ２ＭｎＯ３、ＬｉｘＭｎ１．５Ｎｉ０．５Ｏ４（０＜ｘ＜２）等の層状構造を持つマンガン酸リチウムまたはスピネル構造を有するマンガン酸リチウム；ＬｉＣｏＯ２、ＬｉＮｉＯ２またはこれらの遷移金属の一部を他の金属で置き換えたもの；ＬｉＮｉ１／３Ｃｏ１／３Ｍｎ１／３Ｏ２などの特定の遷移金属が半数を超えないリチウム遷移金属酸化物；これらのリチウム遷移金属酸化物において化学量論組成よりもＬｉを過剰にしたもの；ＬｉＦｅＰＯ４などのオリビン構造を有するもの等が挙げられる。また、これらの金属酸化物に、Ａｌ、Ｆｅ，Ｐ，Ｔｉ，Ｓｉ、Ｐｂ、Ｓｎ、Ｉｎ、Ｂｉ、Ａｇ、Ｂａ、Ｃａ、Ｈｇ、Ｐｄ、Ｐｔ、Ｔｅ、Ｚｎ、Ｌａ等により一部置換した材料も使用することができる。特に、ＬｉαＮｉβＣｏγＡｌδＯ２（１≦α≦２、β＋γ＋δ＝１、β≧０．７、γ≦０．２）またはＬｉαＮｉβＣｏγＭｎδＯ２（１≦α≦１．２、β＋γ＋δ＝１、β≧０．６、γ≦０．２）が好ましい。正極活物質は、一種を単独で、または二種以上を組み合わせて使用することができる。
【００６１】
また、ラジカル材料等を正極活物質として用いることも可能である。
【００６２】
正極用結着剤としては、負極用結着剤と同様のものと用いることができる。中でも、汎用性や低コストの観点から、ポリフッ化ビニリデンが好ましい。使用する正極用結着剤の量は、トレードオフの関係にある「十分な結着力」と「高エネルギー化」の観点から、正極活物質１００質量部に対して、２〜１５質量部が好ましい。
【００６３】
正極集電体としては、負極集電体と同様のものを用いることができる。
【００６４】
正極活物質を含む正極活物質層には、インピーダンスを低下させる目的で、導電補助材を添加してもよい。導電補助材としては、グラファイト、カーボンブラック、アセチレンブラック等の炭素質微粒子が挙げられる。
【００６５】
＜電解液＞
本実施形態で用いる電解液は、リチウム塩（支持塩）と、この支持塩を溶解する非水溶媒を含む非水電解液を用いることができる。
【００６６】
非水溶媒としては、炭酸エステル（鎖状又は環状カーボネート）、カルボン酸エステル（鎖状又は環状カルボン酸エステル）、リン酸エステル等の非プロトン性有機溶媒を用いることができる。
【００６７】
炭酸エステル溶媒としては、プロピレンカーボネート（ＰＣ）、エチレンカーボネート（ＥＣ）、ブチレンカーボネート（ＢＣ）、ビニレンカーボネート（ＶＣ）等の環状カーボネート類；ジメチルカーボネート（ＤＭＣ）、ジエチルカーボネート（ＤＥＣ）、エチルメチルカーボネート（ＥＭＣ）、ジプロピルカーボネート（ＤＰＣ）等の鎖状カーボネート類；プロピレンカーボネート誘導体が挙げられる。
【００６８】
カルボン酸エステル溶媒としては、ギ酸メチル、酢酸メチル、プロピオン酸エチル等の脂肪族カルボン酸エステル類；γ−ブチロラクトン等のラクトン類が挙げられる。
【００６９】
これらの中でも、エチレンカーボネート（ＥＣ）、プロピレンカーボネート（ＰＣ）、ブチレンカーボネート（ＢＣ）、ビニレンカーボネート（ＶＣ）、ジメチルカーボネート（ＤＭＣ）、ジエチルカーボネート（ＤＥＣ）、エチルメチルカーボネート（ＭＥＣ）、ジプロピルカーボネート（ＤＰＣ）等の炭酸エステル（環状または鎖状カーボネート類）が好ましい。
【００７０】
リン酸エステルとしては、例えば、リン酸トリメチル、リン酸トリエチル、リン酸トリプロピル、リン酸トリオクチル、リン酸トリフェニル等が挙げられる。
【００７１】
また、非水電解液に含有できる溶媒としては、その他にも、例えば、エチレンサルファイト（ＥＳ）、プロパンサルトン（ＰＳ）、ブタンスルトン（ＢＳ）、Ｄｉｏｘａｔｈｉｏｌａｎｅ−２，２−ｄｉｏｘｉｄｅ（ＤＤ）、スルホレン、３−メチルスルホレン、スルホラン（ＳＬ）、無水コハク酸（ＳＵＣＡＨ）、無水プロピオン酸、無水酢酸、無水マレイン酸、ジアリルカーボネート（ＤＡＣ）、２，５−ジオキサヘキサンニ酸ジメチル、２，５−ジオキサヘキサンニ酸ジメチル、フラン、２，５−ジメチルフラン、ジフェニルジサルファイド（ＤＰＳ）、ジメトキシエタン（ＤＭＥ）、ジメトキシメタン（ＤＭＭ）、ジエトキシエタン（ＤＥＥ）、エトキシメトキシエタン、クロロエチレンカーボネート、ジメチルエーテル、メチルエチルエーテル、メチルプロピルエーテル、エチルプロピルエーテル、ジプロピルエーテル、メチルブチルエーテル、ジエチルエーテル、フェニルメチルエーテル、テトラヒドロフラン（ＴＨＦ）、２−メチルテトラヒドロフラン（２−ＭｅＴＨＦ）、テトラヒドロピラン（ＴＨＰ）、１，４−ジオキサン（ＤＩＯＸ）、１，３−ジオキソラン（ＤＯＬ）、メチルアセテート、エチルアセテート、プロピルアセテート、イソプロピルアセテート、ブチルアセテート、メチルジフルオロアセテート、メチルプロピオネート、エチルプロピオネート、プロピルプロピオネート、メチルフォルメイト、エチルフォルメイト、エチルブチレート、イソプロピルブチレート、メチルイソブチレート、メチルシアノアセテート、ビニルアセテート、ジフェニルジスルフィド、ジメチルスルフィド、ジエチルスルフィド、アジポニトリル、バレロニトリル、グルタロニトリル、マロノニトリル、スクシノニトリル、ピメロニトリル、スベロニトリル、イソブチロニトリル、ビフェニル、チオフェン、メチルエチルケトン、フルオロベンゼン、ヘキサフルオロベンゼン、カーボネート電解液、グライム、エーテル、アセトニトリル、プロピオンニトリル、γ−ブチロラクトン、γ−バレロラクトン、ジメチルスルホキシド（ＤＭＳＯ）イオン液体、ホスファゼン、ギ酸メチル、酢酸メチル、プロピオン酸エチル等の脂肪族カルボン酸エステル類、又は、これらの化合物の一部の水素原子がフッ素原子で置換されたものが挙げられる。
【００７２】
本実施形態における支持塩としては、ＬｉＰＦ６、ＬｉＡｓＦ６、ＬｉＡｌＣｌ４、ＬｉＣｌＯ４、ＬｉＢＦ４、ＬｉＳｂＦ６、ＬｉＣＦ３ＳＯ３、ＬｉＣ４Ｆ９ＳＯ３、ＬｉＣ（ＣＦ３ＳＯ２）3、ＬｉＮ（ＣＦ３ＳＯ２）２等の通常のリチウムイオン電池に使用可能なリチウム塩を用いることができる。支持塩は、一種を単独で、または二種以上を組み合わせて使用することができる。
【００７３】
非水溶媒は、一種を単独で、または二種以上を組み合わせて使用することができる。 
【００７４】
フッ素化カーボネートの含有量は、非水電解液中、０．０１質量％以上５０質量％以下であることが好ましい。フッ素化カーボネートは電解液中に含まれていると放電容量が大きくなるが、多すぎると電解液中の粘度が上がり抵抗が上がる傾向がある。そのため、フッ素化カーボネートの含有量は、非水電解液中、０．１質量％以上であることが好ましく、１質量％以上であることが好ましく、２質量％以上であることがより好ましい。また、フッ素化カーボネートの含有量は、非水電解液中、３０質量％以下であることが好ましく、１５質量％以下であることが好ましく、１０質量％以下であることがより好ましい。
【００７５】
更に難燃効果を上げるため、Ｒｖ１−Ｏ−Ｒｖ２（Ｒｖ１，Ｒｖ２はそれぞれアルキル基あるいはフッ素アルキル基）構造をもつフッ素化エーテル、イオン液体、ホスファゼン等を混合させてもよい。
【００７６】
＜外装体＞
外装体としては、電解液に安定で、かつ十分な水蒸気バリア性を持つものであれば、適宜選択することができる。例えば、積層ラミネート型の二次電池の場合、外装体としては、アルミニウム、シリカをコーティングしたポリプロピレン、ポリエチレン等のラミネートフィルムを用いることができる。特に、体積膨張を抑制する観点から、アルミニウムラミネートフィルムを用いることが好ましい。また、外装体は、単一の部材で構成してもよいし、図１に示したように複数の部材（外装材２１、２２）を組み合わせて構成してもよい。
【００７７】
以下、本発明を実施例により具体的に説明する。
【００７８】
＜実施例１＞
＜電池の作製＞
（正極作製方法）
正極活物質として、リチウムマンガン複合酸化物（ＬｉＭｎ２Ｏ４）材料を８５質量％、導電助剤としてアセチレンブラックを７質量％、バインダとしてポリフッ化ビニリデン８質量％とを混合し、これをＮ−メチルピロリドン（ＮＭＰ）に分散させてスラリーとした後、正極集電体としてのアルミニウム箔（１５μｍ）に塗布し、乾燥させた。その後、電極をプレス処理し、処理後の厚さが８０μｍになるように作製した。活物質塗布部分は幅１００ｍｍ、長さ２００ｍｍとした。
【００７９】
（負極作製方法）
負極活物質として、黒鉛材料を９０質量％、バインダとしてポリフッ化ビニリデン１０質量％とを混合し、Ｎ−メチルピロリドン（ＮＭＰ）に分散させてスラリーとした後、負極集電体として１０μｍの銅箔に塗布し、乾燥させた。その後、電極をプレス処理し、処理後の厚さが６５μｍになるように作製した。
【００８０】
（筒状織物セパレータの作製）
無機繊維としてガラス繊維（直径４μｍ）５０本を一束とし、これを縦糸および横糸として、サーキュラーを用いて平織りにより筒状織物を作製した。作製した筒状織物は、厚みが１５μｍ、円周が２１０ｍｍであった。作製した筒状織物を２１５ｍｍの長さに切断し、これをセパレータとした。
【００８１】
（電極素子の作製）
得られた正極を、上記の筒状織物からなるセパレータに挿入し、４層の負極と、セパレータを被せた３層の正極とを交互に重ねた。正極活物質に覆われていない正極集電体および負極活物質に覆われていない負極集電体の端部をそれぞれ溶接し、さらにその溶接箇所に、アルミニウム製の正極端子およびニッケル製の負極端子をそれぞれ溶接して、平面的な積層構造を有する電極素子を得た。
【００８２】
（電解液）
ＥＣ／ＰＣ／ＤＭＣ／ＥＭＣ／ＤＥＣ＝２０／２０／２０／２０／２０（体積比）からなるカーボネート系非水電解液を調製し、さらに、支持塩としてのＬｉＰＦ６を１モル／ｌの濃度で溶解して、電解液を形成した。
【００８３】
（電池の組み立て）
上記電極素子を外装体としてのアルミニウムラミネートフィルムで包み、内部に電解液を注液した後、０．１気圧の減圧雰囲気下で封止することで、二次電池を作製した。
【００８４】
上述のように作製した二次電池について、正極と負極が短絡しているものの数をカウントした。これらは、組み立て時にガラス繊維がほつれることによって、電極間が短絡したものであると考えられる。次に、短絡していなかった電池に対して振動を与えた。振動は、１５分間で振動数７Ｈｚから２００Ｈｚを経由して７Ｈｚに復帰する掃引振動とし、これを、Ｘ，Ｙ，Ｚの３方向についてそれぞれ１２セットずつ実施した。電池に振動を与えた後、初回放電容量を測定した。初回充放電の条件は、０．０５Ｃの電流、２０℃環境下、４．２Ｖ上限、２．５Ｖ下限とした。このとき、短絡により充電できなかったものを、振動試験後の短絡としてカウントした。
【００８５】
＜実施例２＞
実施例１と同様にして作製したセパレータの上に、リン酸アルミ無機バインダ含有水溶液（タキアルファＷＲ−１００Ｂ、多木化学社製、ｐＨ＝１．５）と水を２：８の割合で混合させたものを塗布した。これを１００℃の雰囲気中にて１０分間保持してバインダを乾燥させ、筒状織物に無機材料のバインダを含浸させたセパレータを得た。こうして得られたセパレータを用いた以外は実施例１と同様にして電池を作製し、得られた電池に対して実施例１と同様の評価を行なった。
【００８６】
＜比較例１＞
厚み１５μｍの平織りガラスクロスを、幅１０５ｍｍ、長さ２１５ｍｍのサイズに裁断し、これを６層重ね合わせたものをセパレータとして用いた。このセパレータを正極と負極との間に配置し、正極と負極とがセパレータを介して交互に重ね合わせられるようにしたこと以外は実施例１と同様にして電池を作製し、得られた電池に対して実施例１と同様の評価を行なった。
【００８７】
＜比較例２＞
比較例１と同様にして作製したセパレータの上に、リン酸アルミ無機バインダ含有水溶液（タキアルファＷＲ−１００Ｂ、多木化学社製、ｐＨ＝１．５）と水を２：８の割合で混合させたものを塗布した。これを１００℃の雰囲気中にて１０分間保持してバインダを乾燥させ、ガラスクロスに無機材料のバインダを含浸させたセパレータを得た。こうして得られたセパレータを用いた以外は実施例１と同様にして電池を作製し、得られた電池に対して実施例１と同様の評価を行なった。
【００８８】
これらの結果を表１に示す。
【００８９】
【表１】
2014116271.tif 000003
【００９０】
ガラスクロスは平織りからなる織物であるため、周辺部分は糸と糸の間の隙間が広がることにより正極と負極間にて短絡を引き起こしやすくなる。また、電解液をガラスクロスに浸み込ませると糸のほつれも生じやすく、正極と負極間の絶縁性を保つための機能が損なわれやすい。シート状のガラスクロスからなるセパレータを用いた電池の約８０％は、振動試験後、充電ができなかった（比較例１）。一方、無機繊維からなる筒状織物をセパレータに用いることにより、シート状のセパレータと比較して振動試験後の短絡が大幅に低減されることが確認できた（実施例１）。これは、無機繊維を筒状織物とすることにより、糸のほつれが無くなり、縦糸と横糸の隙間部分での短絡が起き難くなるためであると考えられる。
【産業上の利用可能性】
【００９１】
本発明は、電源を必要とするあらゆる産業分野、ならびに電気的エネルギーの輸送、貯蔵および供給に関する産業分野にて利用することができる。具体的には、携帯電話、ノートパソコンなどのモバイル機器の電源；電気自動車、ハイブリッドカー、電動バイク、電動アシスト自転車などの電動車両を含む、電車や衛星や潜水艦などの移動・輸送用媒体の電源；ＵＰＳなどのバックアップ電源；太陽光発電、風力発電などで発電した電力を貯める蓄電設備；などに、利用することができる。
【符号の説明】
【００９２】
１      二次電池
１０    電極素子
１１    負極
１２    正極
１３    セパレータ
２１、２２    外装材
３１    負極端子
３２    正極端子
【図１】
2014116271.tif 000004
【図２】
2014116271.tif 000005
【図３】
2014116271.tif 000006
【図４】
2014116271.tif 000007